(57)【要約】【課題】薄肉の金属メッシュを容易に且つ確実に製造する。【解決手段】本発明にかかる金属メッシュの製造技術は、金属メッシュＭの元となる被加工材Ｗと金属製のダイス材Ｄとを積層して重合材を形成し、表面に凹凸パターン９が形成された圧延ロール５Ｕで重合材を被加工材Ｗ側から押圧した後、被加工材Ｗとダイス材Ｄとを剥離させて当該被加工材ＷをメッシュＭとするものであって、圧延ロール５Ｕ，５Ｄでの押圧以前であって重合材を形成する前に、ダイス材Ｄを加熱しておくことを特徴とする。【選択図】図１
2011000595.tif 000002
【特許請求の範囲】
【請求項１】
金属メッシュの元となる被加工材と金属製のダイス材とを積層して重合材を形成し、表面に凹凸パターンが形成された圧延ロールで前記重合材を被加工材側から押圧した後、前記被加工材とダイス材とを剥離させて当該被加工材をメッシュ材とする金属メッシュの製造方法において、
前記圧延ロールでの押圧以前であって重合材を形成する前に、前記ダイス材を加熱しておくことを特徴とする金属メッシュの製造方法。
【請求項２】
金属メッシュの元となる被加工材と金属製のダイス材とを積層して重合材を形成し、表面に凹凸パターンが形成された圧延ロールで前記重合材を被加工材側から押圧した後、前記被加工材とダイス材とを剥離させて当該被加工材をメッシュ材とする金属メッシュの製造方法において、
前記圧延ロールでの押圧以前であって重合材を形成する前に、前記被加工材に対面するダイス材の表面の粗度を上げておくことを特徴とする金属メッシュの製造方法。
【請求項３】
前記被加工材とダイス材とを剥離させた後に、前記ダイス材の表面に残留する被加工材を除去することを特徴とする請求項１又は２に記載の金属メッシュの製造方法。
【請求項４】
金属メッシュの元となる被加工材と金属製のダイス材とを積層して重合材を形成する重合手段と、
表面に凹凸パターンが形成された圧延ロールで前記重合材を被加工材側から押圧する押圧手段と、
前記押圧手段で押圧された重合材において、前記被加工材とダイス材とを剥離させて当該被加工材をメッシュ材とする剥離手段と、
前記圧延ロールでの押圧以前であって重合材を形成する前に、前記ダイス材を加熱する加熱手段と、
を有することを特徴とする金属メッシュの製造装置。
【請求項５】
金属メッシュの元となる被加工材と金属製のダイス材とを積層して重合材を形成する重合手段と、
表面に凹凸パターンが形成された圧延ロールで前記重合材を被加工材側から押圧する押圧手段と、
前記押圧手段で押圧された重合材において、前記被加工材とダイス材とを剥離させて当該被加工材をメッシュ材とする剥離手段と、
前記圧延ロールでの押圧以前であって重合材を形成する前に、前記被加工材に対面するダイス材の表面の粗度を上げる粗度増加手段と、
を有することを特徴とする金属メッシュの製造装置。
【請求項６】
前記被加工材とダイス材とを剥離させた後に、前記ダイス材の表面に残留する被加工材を除去する被加工材除去手段を有することを特徴とする請求項４又は５に記載の金属メッシュの製造装置。
【発明の詳細な説明】
【技術分野】
【０００１】
本発明は、規則正しい微細な凹凸パターンを有する金属メッシュの製造方法に関する。
【背景技術】
【０００２】
スクリーン印刷等に用いられるの金属メッシュを製作する方法としては、例えば、特許文献１や特許文献２に開示されたものがある。
特許文献１は、ハニカム構造状を呈する多数の孔の図形情報をコンピュータに入力する工程と、入力されたこの図形情報に基づいて多数の孔の図形をマスク上に焼き付けることにより多数の孔のパターンを有するマスクを作成する工程と、このマスクを用いて多数の孔のパターンを金属板に塗布したフォトレジスト上に焼き付け現像する工程と、このフォトレジストを介してエッチングを施すことにより金属板に多数の孔を形成する工程と、を具備するメッシュの製造方法を開示する。
【０００３】
この製造方法を用いることにで、開口率が大きく伸び変形が少ないスクリーン印刷メッシュを、エッチングや電鋳法に比べて低コスト、簡便、迅速に製造できるものとしている。
特許文献２は、膜状、箔状、シート状、板状その他の２次元的な広がりをもつ形態を有する被加工材に微細パターンを形成する方法であって、被加工材よりも軟らかく、かつ膜状、箔状、シート状、板状その他の２次元的な広がりをもつ形態を有する補助材を用い、被加工材と補助材とが密着、接着、積層又は重ね合わせられた積層体に型を押し付け、補助材を塑性変形させつつ被加工材に微細パターンを形成する微細パターン形成方法を開示する。
【先行技術文献】
【特許文献】
【０００４】
【特許文献１】特開平８−５２９５１号公報
【特許文献２】特開２００８−１２５５８号公報
【発明の概要】
【発明が解決しようとする課題】
【０００５】
しかしながら、特許文献１の技術は、エッチング処理により金属メッシュを製作するものであって、コスト、生産性という点で限界がある。また、エッチング加工による金属メッシュは、ある一定以上の薄さのエッチング処理ができないため、メッシュ厚の限界が２０μm程度と比較的厚肉となる。
特許文献２の技術では、薄肉の金属メッシュを製造することが可能であるが、被加工材に延性材料を選択した際に、メッシュの孔となる部分（打ち抜き部分）の打ち抜き加工がうまくゆかずに塑性変形を起こすだけとなる場合があって、メッシュの打ち抜き精度が悪くなるといった難点が存在する。
【０００６】
そこで、本発明は、上記問題点に鑑み、薄肉の金属メッシュを容易に且つ確実に製造可能な金属メッシュの製造方法及び製造装置を提供することを目的とする。
【課題を解決するための手段】
【０００７】
上述の目的を達成するため、本発明においては以下の技術的手段を講じた。
本発明の金属メッシュの製造方法は、金属メッシュの元となる被加工材と金属製のダイス材とを積層して重合材を形成し、表面に凹凸パターンが形成された圧延ロールで前記重合材を被加工材側から押圧した後、前記被加工材とダイス材とを剥離させて当該被加工材をメッシュ材とする金属メッシュの製造方法において、前記圧延ロールでの押圧以前であって重合材を形成する前に、前記ダイス材を加熱しておくことを特徴とする。
また、本発明の金属メッシュの製造方法は、金属メッシュの元となる被加工材と金属製のダイス材とを積層して重合材を形成し、表面に凹凸パターンが形成された圧延ロールで前記重合材を被加工材側から押圧した後、前記被加工材とダイス材とを剥離させて当該被加工材をメッシュ材とする金属メッシュの製造方法において、前記圧延ロールでの押圧以前であって重合材を形成する前に、前記被加工材に対面するダイス材の表面の粗度を上げておくことを特徴とする。
【０００８】
なお好ましくは、前記被加工材とダイス材とを剥離させた後に、前記ダイス材の表面に残留する被加工材を除去するとよい。
本発明の金属メッシュの製造装置は、金属メッシュの元となる被加工材と金属製のダイス材とを積層して重合材を形成する重合手段と、表面に凹凸パターンが形成された圧延ロールで前記重合材を被加工材側から押圧する押圧手段と、前記押圧手段で押圧された重合材において、前記被加工材とダイス材とを剥離させて当該被加工材をメッシュ材とする剥離手段と、前記圧延ロールでの押圧以前であって重合材を形成する前に、前記ダイス材を加熱する加熱手段と、を有することを特徴とする。
【０００９】
本発明の金属メッシュの製造装置は、金属メッシュの元となる被加工材と金属製のダイス材とを積層して重合材を形成する重合手段と、表面に凹凸パターンが形成された圧延ロールで前記重合材を被加工材側から押圧する押圧手段と、前記押圧手段で押圧された重合材において、前記被加工材とダイス材とを剥離させて当該被加工材をメッシュ材とする剥離手段と、前記圧延ロールでの押圧以前であって重合材を形成する前に、前記被加工材に対面するダイス材の表面の粗度を上げる粗度増加手段と、を有することを特徴とする。
なお好ましくは、前記被加工材とダイス材とを剥離させた後に、前記ダイス材の表面に残留する被加工材を除去する被加工材除去手段を有するとよい。
【００１０】
以上述べた製造方法及び製造装置によると、ダイス材が加熱されたり、ダイス材の表面の粗度が大きいものとなっているため、圧延ロールによる圧着後に、メッシュの打ち抜き部分において被加工材とダイス材とが固着した状態となる。ゆえに、被加工材が延性材料であったり押圧不足が生じたりして「打ち抜き部の周縁の切断不良」が発生していたとしても、被加工材をダイス材から剥離する際に、打ち抜き部分がダイス材表面に残留するようになって、メッシュ部と打ち抜き部を確実に分断することが可能となり、メッシュ孔が確実に開いた金属メッシュを製造することができる。
【００１１】
また、本製造方法及び本製造装置によると、被加工材料の板厚の制約がなくなり、メッシュの厚みを、エッチング処理等の従来技術での限界値である２０μmよりも薄い５μm以下にすることができる。そのため、メッシュを用いた際のスクリーン印刷精度を向上させることができる。
また製造方法及び製造装置によると、メッシュは打ち抜き加工時に加工硬化するため、圧延前の被加工材の強度よりもメッシュの強度は向上する。
【発明の効果】
【００１２】
本発明の金属メッシュの製造方法及び製造装置によれば、薄肉の金属メッシュを容易に且つ確実に製造することが可能となる。
【図面の簡単な説明】
【００１３】
【図１】金属メッシュの製造方法を示す概略図である。
【図２】圧延ロールの形成方法の一例を示した図である。
【図３】金属メッシュを作る過程を示した図である。
【図４】（ａ）は、従来法の製造方法及び製造装置により製造した金属メッシュの拡大写真である。（ｂ）は、本発明の製造方法及び製造装置（ダイス材を加熱）により製造した金属メッシュの拡大写真である。
【図５】（ａ）は、従来法の製造方法及び製造装置により製造した金属メッシュの拡大写真である。（ｂ）は、本発明の製造方法及び製造装置（ダイス材を加熱、潤滑油あり）により製造した金属メッシュの拡大写真である。
【発明を実施するための形態】
【００１４】
以下、本発明の実施形態を、図を基に説明する。なお、以下の説明では、同一の部品には同一の符号を付してある。それらの名称及び機能も同じである。したがって、それらについての詳細な説明は繰返さない。
［第１実施形態］
図１を参照して、本発明に係る金属メッシュＭの製造装置の第１実施形態について説明すると共に、金属メッシュＭの製造方法について述べる。
スクリーン印刷用に好適な金属メッシュＭの製造装置１は、被加工材Ｗを巻き出す巻出装置（第１巻出装置２）と、加工されてメッシュＭとなった被加工材Ｗを巻き取る巻取装置（第１巻取装置３）とを有している。被加工材Ｗは、第１巻出装置２と第１巻取装置３との間で、所定の張力を付与された上で略水平となるように架け渡されている。
【００１５】
被加工材Ｗは、後述の押圧手段４により、不要部分（打ち抜き部分Ｑ）が打ち抜かれて金属メッシュＭとなる材料のことであり、所定の厚みを持った長尺状の帯板である。被加工材Ｗとしては、Ｎｉ，Ｔｉ，ステンレスのような脆性材料が選定可能である。
第１巻出装置２と第１巻取装置３との間には、被加工材Ｗを打ち抜き加工しメッシュＭを製造する押圧手段４が設けられている。
本実施形態では、押圧手段４は４段圧延機からなり、上下一対の圧延ロール５Ｕ，５Ｄを有していている。各圧延ロール５Ｕ，５Ｄはそれぞれバックアップロール６でバックアップされている。上下一対の圧延ロール５Ｕ，５Ｄの間に前述した被加工材Ｗが入り込み、押圧・打ち抜きされる。
【００１６】
圧延ロール５Ｕ，５Ｄのうち、上側の圧延ロール５Ｕは、図１に示されるように、表面に凹凸パターン９が形成された打ち抜きロールとなっている。この凹凸パターン９がメッシュＭを打ち抜く金型の役目をする。下側の圧延ロール５Ｄは表面が平滑なダイスロールとなっており、被加工材Ｗを支えるようになっている。
上側の圧延ロール５Ｕに施された表面凹凸パターン９の形成方法としては、機械加工、エッチング、レーザ加工等、微細凹凸をロール表面に加工可能な技術であれば様々なものが採用可能である。
【００１７】
例えば、図２に示すように、圧延ロール５Ｕの製造の工程は、エッチング処理により板状の平板の表面に微細な凹凸パターン９を形成する工程Ｓ１と、凹凸パターン９が表面に形成された平板を円筒状のスリーブに形成する工程Ｓ２と、スリーブを硬化処理する工程Ｓ３と、硬化処理されたスリーブを円柱状のロール基体の外周に嵌め込む工程Ｓ４と、を経て形成されるのが好ましい。
圧延ロール５Ｕの表面、言い換えるならば、金型表面は、例えば窒化処理によりＨｖ５００程度まで硬化させておくと、ロール表面が圧下時に変形することを防止することができる。
【００１８】
さらに、製造装置１は、打ち抜き時に被加工材Ｗと積層されるダイス材Ｄ（補助材）を巻き出す第２巻出装置７を有している。
本実施形態の場合、第２巻出装置７は、被加工材Ｗの下方であって第１巻出装置２の下流側に配備されている。第２巻出装置７から巻き出されたダイス材Ｄは、押圧手段４の直前で被加工材Ｗの下側に積層して重合材となり（重合手段）、一対の圧延ロール５Ｕ，５Ｄで圧延されるようになる。
圧延ロール５Ｕ，５Ｄから出た重合材に関しては、被加工材Ｗからダイス材Ｄが下方に剥ぎ取られ、第２巻取装置８に巻き取られる。第２巻取装置８は、被加工材Ｗの下側であって第１巻取装置３の上流側に配備されている。図１から明らかなように、第１巻取装置３と第２巻取装置８との位置関係から、ダイス材Ｄは、圧延ロール５Ｕ，５Ｄから出た直後に、被加工材Ｗから剥離されるようになっている（剥離手段）。ダイス材Ｄは第２巻出装置７と第２巻装置との間で所定の張力を付与されている。
【００１９】
なお、ダイス材Ｄは、前述の被加工材Ｗの打ち抜き加工を行う際のダイス（打ち抜き台）として働く金属材料のことであり、所定の厚みを持った長尺状の帯板である。ダイス材Ｄとしては、被加工材Ｗよりも柔らかいＴｉ，Ｃｕ，Ｆｅ等が好ましい。
加えて、本実施形態の製造装置１は、第２巻出装置７と圧延ロール５Ｕ，５Ｄとの間に、ダイス材Ｄを加熱する加熱手段１０を有している。この加熱手段１０は、被加工材Ｗが延性材料であって塑性変形を起こすのみで、打ち抜きがうまくゆかない状況を回避するために設けられている。
【００２０】
加熱手段１０は、ガスバーナーや電熱線等を内部に備えた加熱炉であって、当該加熱炉内をダイス材Ｄが通過することで、少なくともダイス材Ｄの上面（被加工材Ｗに対面する面）を約１００〜約４００℃程度の温度へと加熱する。ダイス材Ｄを加熱することで、被加工材Ｗとの焼き付きが起こりやすい状況を実現している。なお、焼き付きとは、接する面の温度、粗度の上昇に伴い、両面（被加工材Ｗの面、ダイス材Ｄの面）の直接接触が発生し、摩擦係数が急激に増大し、溶着、固着する現象と考えられている。
さらに、加熱手段１０と押圧手段４との間には、ダイス材Ｄの表面温度を計測する温度計測手段１１が設けられる。温度計測手段１１は、赤外線温度センサなどで構成され、被加工材Ｗと重ね合わされる前であって圧延ロール５Ｕ，５Ｄに挟み込まれる直前における、ダイス材Ｄの表面温度を計測するようになっている。この温度計測手段１１による計測値が材料ごとに予め定めた値となるように、加熱手段１０内の雰囲気温度をコントロールするとよい。
【００２１】
また、本実施形態の製造装置１は、押圧手段４と第２巻取装置８との間に、被加工材Ｗからダイス材Ｄを剥離させた後に、ダイス材Ｄの表面に残留する被加工材Ｗを除去する被加工材除去手段１２を備えている。
被加工材除去手段１２は、被加工材Ｗを溶解可能な溶液が満たされた溶解槽や、物理的に被加工材Ｗを除去可能な回転ブラシ等が採用可能である。溶解槽の場合、当該溶解槽内を剥離後のダイス材Ｄが通過することとなる。
以上述べた構成を有す金属メッシュＭの製造装置１を用いて、金属メッシュＭを製造する場合は以下のようになる。
【００２２】
まず、金属メッシュＭの元となる被加工材Ｗを第１巻出装置２に装着する。同時に、ダイス材Ｄを第２巻出装置７に装着する。
その後、両装置２，７から巻き出された被加工材Ｗ及びダイス材Ｄは、圧延ロール５Ｕ，５Ｄの直前で積層し重合材となり、押圧手段４の一対の圧延ロール５Ｕ，５Ｄで押圧される（図３（ａ）参照)。このように重合材とすることで、被加工材Ｗを打ち抜く際に下層のダイス材Ｄはダイスの役割を行い、表面凹凸パターン９の凸部はポンチの役割を果たすこととなる。
【００２３】
打ち抜きの際の状況は図３（ｂ）（ｃ）の如くであり、上側の圧延ロール５Ｕの表面凹凸パターン９を被加工材Ｗの上から押し当てることで、圧延ロール５Ｕ，５Ｄの表面に規則並んだ凸部で、被加工材Ｗを押し抜く（せん断加工する）と共に、残った網目状の部分が、圧延ロール５Ｕ，５Ｄの表面の凹部内に入り込む。このとき、ダイス材Ｄは塑性変形を起こす。
なお、打ち抜きの際、凸部で押された被加工材Ｗとダイス材Ｄとの間には高い面圧が発生すると共にダイス材Ｄが加熱装置で１００℃以上に加熱されているため、被加工材Ｗとの焼き付きが起こりやすい状況となっている。ゆえに、圧延ロール５Ｕの凸部で圧下された被加工材Ｗはダイス材Ｄに焼き付いた状況となり、互いの面が溶着し固着状態となる（図３（ｂ）で太線部分））。
【００２４】
打ち抜き後は、図３（ｃ）に示すような積層状態で、ダイス材Ｄ及び被加工材Ｗは圧延ロール５Ｕ，５Ｄの出側に排出されるが、被加工材Ｗは水平方向に移動し、ダイス材Ｄは第２巻取装置８に巻き取られるため下流側斜め下方に移動する。
その際、図３（ｄ）に示すように、ダイス材Ｄは被加工材Ｗから剥ぎ取られ、被加工材Ｗは圧延ロール５Ｕの凹部内に入り込んだ「編み目状部」つまり金属メッシュＭとなり、第１巻取装置３に巻き取られる。ダイス材Ｄに焼き付いて強固に固着している被加工材Ｗ（打ち抜き部分Ｑ）は、ダイス材Ｄと共に第２巻取装置８へと向かう。
【００２５】
被加工材Ｗが延性材料の場合、圧延ロール５Ｕによる圧延（打ち抜き）では、被加工材Ｗが塑性変形を起こすのみで切断することができないことがある。しかしながら、本実施形態の場合、圧延ロール５Ｕの凸部で押された部位に関しては、被加工材Ｗがダイス材Ｄに焼き付いて強固に固着しているため、ダイス材Ｄが被加工材Ｗから剥離される際に、打ち抜き部分Ｑが確実に剥ぎ取られるものとなり、メッシュ孔が確実に成形されるようになる。
言い換えるならば、打ち抜き部分Ｑに焼き付き現象が起こると、圧下時の切断が十分でなかったとしても、打ち抜き部分Ｑがダイス材Ｄに固着しているため、ダイス材Ｄが被加工材Ｗから引きはがされ際に、打ち抜き部分Ｑが通常の場合よりも切断しやすくなる。
【００２６】
その後、剥ぎ取られたダイス材Ｄは、被加工材除去手段１２へと至り、溶解液や回転ブラシ等により、化学的又は物理的に被加工材Ｗが除去される。
被加工材Ｗ除去後のダイス材Ｄは、第２巻取装置８に巻き取られる。巻き取られたダイス材Ｄは、再利用が可能であって、第２巻出装置７に装着され、別の被加工材Ｗの打ち抜きの際に、ダイス材Ｄとしてリサイクル可能である。
図４、図５には、本発明の手法を用いて、金属メッシュＭを製作した例を示している。
図４（ｂ）は、被加工材Ｗとして厚さ１０μｍのステンレス材を採用し、ダイス材Ｄとして厚さ５００μｍのチタン材を採用し、加熱手段１０でダイス材Ｄを加熱した場合である。図４（ａ）は加熱を行わずに圧延ロール５Ｕ，５Ｄでの圧延を行った例である。
【００２７】
本実施例の場合、加熱手段１０としてはガスバーナを採用しており、加熱を１０秒間行った。温度計測手段１１で計測したダイス材Ｄの表面温度は、約１００℃であった。
図４（ａ）に示すように、ダイス材Ｄを加熱しない場合、ほとんどの部分で打ち抜きができておらず、均一に孔の開いたメッシュＭが製作できていない。それに対し、図４（ｂ）に示すように、ダイス材Ｄを加熱した場合には、被加工材Ｗの全面において、孔の打ち抜きができており、所望とする金属メッシュＭが製作できている。
図５（ｂ）は、図４（ｂ）と同じ条件で金属メッシュＭの打ち抜きを行ったものであるが、さらに、圧延ロール５Ｕ表面の凹部と被加工材Ｗとの間の焼き付きを防止するために、約１００℃に加温した潤滑油を塗布したものである。塗布された潤滑油は、圧延ロール５Ｕ表面の凹部にトラップされるため、凹部では焼き付きが起こりにくく、凸部に対応する部分のみで焼き付きが発生するようになる。結果としては、メッシュＭとなる部分（編み目部分）では焼きつきは確認されず、本発明で意図している「ダイス材Ｄと被加工材Ｗと焼き付き」のみが発生していて、全面の打ち抜きが確実に行われた金属メッシュＭが製作できた。
【００２８】
図５（ａ）は加熱なしで潤滑油も塗布せずに圧延ロール５Ｕ，５Ｄでの圧延を行った例である。この場合、ダイス材Ｄを加熱しない場合、部分的にしか孔の打ち抜きができておらず、均一に孔の開いたメッシュＭが製作できていない。
以上の実施例からも明らかなように、本発明に係る製造技術によれば、５μm程度と薄く且つ加工硬化により材料強度が向上した金属メッシュＭを製造することが可能となる。加えて、本発明に係る製造技術により製造した金属メッシュＭは、従来の電鋳法、エッチング法に比して開口精度などには大差がないことを本願発明者らは確認しており、従来に比して高精度の金属メッシュＭが低コスト、高生産性をもって製造できる。
［第２実施形態］
次に、本発明に係る金属メッシュＭの製造装置の第２実施形態について述べる。
【００２９】
本実施形態の製造装置１が第１実施形態と異なるところは、圧延ロール５Ｕ，５Ｄでの押圧以前であって重合材を形成する前に、被加工材Ｗに対面するダイス材Ｄの表面の粗度を上げている点である。
すなわち、図１における加熱手段１０に代えて、ダイス材Ｄの表面の粗度を上げる粗度増加手段２０が設けられている点である。他の構成に関しては、第２実施形態と略同様であるため、部材に付する番号は同じとし、その説明は省略する。
粗度増加手段２０は、加熱手段１０と略同じ位置、第２巻出装置７と圧延ロール５Ｕとの間に設けられていて、ダイス材Ｄの表面を化学溶解可能な溶液が満たされた溶解槽や、物理的にダイス材Ｄの表面を削ることができるサンドブラストや回転ブラシが採用可能である。溶解槽の場合、当該溶解槽内を剥離後のダイス材Ｄが通過することとなる。
【００３０】
粗度増加手段２０による化学溶解の場合は、化学溶解温度、溶液の成分、濃度、溶解時間、を材質毎に求め定義するとよい。例えば、塩化第二鉄溶液で溶解を約１０秒間行うことで、Ｔｉからなるダイス材Ｄの表面粗さを、０．５μm(Ra)→１．２μm（Ra)とすることができる。被加工材Ｗとダイス材Ｄとの焼き付きを確実に行わせるには、ダイス材Ｄの表面粗さを１μm(Ra)程度とすることが好ましいことを、本願発明者らは知見している。
なお、粗度増加手段２０を設けた場合、温度計測手段１１に代えて、ダイス材Ｄの表面の粗度を計測する粗度計測手段２１（例えば、接触式粗度計）を設けるとよい。
【００３１】
また、被加工材除去手段１２を通過し、再利用されたダイス材Ｄを用いる際には、その表面粗度が粗いものとなっているため、本実施形態で述べた粗度増加手段２０が必ずしも必要なものとはならない。その場合、粗度増加手段２０も省略できることとなる。
逆に、粗度増加手段２０と加熱手段１０とを併用することも可能であり、その場合、ダイス材Ｄと被加工材Ｗとの固着をより確実なものとでき、打ち抜き孔が確実に形成された金属メッシュＭを製造可能となる。
なお、今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００３２】
本実施形態の場合、押圧手段と重合手段、剥離手段とは兼用されていたが、それに限定されない。重合ロール（重合手段）や剥離ロール（剥離手段）を圧延ロール５Ｕ，５Ｄの上流側及び下流側に別途設ける構成としてもよい。係るロールにより、被加工材とダイス材とを明確に積層又は剥離することができる。
なお、重合手段は、被加工材Ｗ及びダイス材Ｄが圧延ロール５Ｕ，５Ｄに噛み込まれる時に、両材Ｗ，Ｄが平面視で重なり合うように配置する機能を備えたものであり、両材Ｗ，Ｄ（被加工材Ｗ、ダイス材Ｄ）は、互いに非接触又は接触のどちらの状態であってもよい。
【００３３】
また、メッシュＭ製造に関し、表面に凹凸が形成された圧延ロール５Ｕ，５Ｄを採用したが、金型を上下にプレスする方法も採用可能であって、圧下方法は問わない。また、圧下条件としては、被加工材Ｗの材質や厚みなどにより最適なものを選定すればよいが、強圧下であるほど、孔開け精度のよい金属メッシュＭを製造することができる。
【符号の説明】
【００３４】
１    金属メッシュの製造装置
２    第１巻出装置
３    第１巻取装置
４    押圧手段
５Ｕ，５Ｄ  圧延ロール
６    バックアップロール
７    第２巻出装置
８    第２巻取装置
９    凹凸パターン
１０  加熱手段
１１  温度計測手段
１２  被加工材除去手段
２０  粗度増加手段
２１  粗度計測手段
Ｄ    ダイス材
Ｍ    金属メッシュ
Ｑ    打ち抜き部分
Ｗ    被加工材
【図１】
2011000595.tif 000003
【図３】
2011000595.tif 000004
【図２】
2011000595.tif 000005
【図４】
2011000595.tif 000006
【図５】
2011000595.tif 000007